(57)【特許請求の範囲】
【請求項１】
繊維を立体的に集合して、繊維の間に空気または水等の液体が通過できる濾過空隙を設けてなるフィルターにおいて、
繊維が、抗菌活性金属化合物を含有するアクリロニトリル系繊維を、ｐＨｌ〜６の範囲内で熱処理をしてなることで光触媒活性を有する状態としてなる抗菌性アクリロニトリル系繊維を含むことを特徴とする光触媒活性を有するフィルター。
【請求項２】
抗菌性アクリロニトリル系繊維の抗菌活性金属化合物が、銀系化合物である請求項１に記載の光触媒活性を有するフィルター。
【請求項３】
抗菌活性金属化合物のアクリロニトリル系繊維がアニオン性官能基を有するものである請求項２に記載の光触媒活性を有するフィルター。
【請求項４】
抗菌性アクリロニトリル系繊維が、アクリロニトリル系繊維を１００〜１６０℃の湿熱又は乾熱で熱処理してなるものである請求項１〜３のいずれかに記載の光触媒活性を有するフィルター。
【請求項５】
抗菌性アクリロニトリル系繊維を１０重量％以上含む請求項１に記載の光触媒活性を有するフィルター。
【請求項６】
繊維が抗菌性アクリロニトリル系繊維とバインダー繊維を含む請求項１に記載の光触媒活性を有するフィルター。
【請求項７】
バインダー繊維が未延伸ポリエステル繊維で、バインダー繊維の含有率が２０〜９０重量％である請求項６に記載の光触媒活性を有するフィルター。
【発明の詳細な説明】
【０００１】
【発明の属する技術分野】
本発明は、空気や水等に含まれる異物を除去して清澄に濾過すると共に、優れた抗菌性のあるフィルターに関し、とくに、光が照射される環境において抗菌性が著しく向上する、いわゆる光触媒活性を有するフィルターに関する。
【０００２】
【従来の技術】
空気を濾過するフィルターとして、空気清浄機用、室内用エアコン用、空調機用、自動車の車内空気用等の用途に使用される。また、水を濾過するフィルターは、飲料水用、食品工業用、農業用、水耕栽培用、ＲＯ、ＮＦ、ＵＦ、ＭＦ用等の多種多様な用途に使用される。
【０００３】
これ等の用途に使用されるフィルターは、空気や水に含まれる異物を除去して綺麗に濾過する。フィルターに濾過された異物は、細菌が発生しやすい環境となることがある。また、フィルターは、特殊な用途のものを除いて、空気や水に含まれる異物を除去する空隙に設計されるので、細菌を除去できない。
【０００４】
抗菌性のあるフィルターは、通過する空気や水を清澄に濾過できると共に、細菌をも除去できる特長がある。抗菌性のあるフィルターは、抗菌性の繊維を使用して実現できる。合成樹脂の抗菌性を実現する方法として、銀イオン又は銅イオンが知られている。これら金属イオンの特性を利用して、繊維に抗菌性を付与する方法は知られている。例えば、アクリル系繊維に銀イオンを付与する方法が、特開昭５２−９２０００号公報と特開平３−１９９４１８号公報に記載される。この公報は、スルホン酸基、カルポン酸基、水酸基等のイオン交換性基を有するアクリル繊維に、イオン交換性基の一部もしくは全部に、錯イオンまたは銅イオンを結合して金属銀、銅または該金属の化合物として残存させる抗菌性アクリロニトリル系繊維が記載される。
【０００５】
この公報に記載される繊維でフィルターを製作して、ある程度の抗菌性を実現できる。ただ、抗菌性に対する要求に充分応えられるものは実現できず、抗菌性を高めるに、抗菌性アクリロニトリル系繊維に含有させる、銀または銅イオンの量を増加しなければならない問題があった。
【０００６】
【発明が解決しようとする課題】
本発明は、この欠点を解決することを目的に開発されたもので、本発明の大切な目的は、繊維に含有させる抗菌活性金属化合物の量を増やすことなく、光照射により抗菌性を高めることのできる光触媒活性を有するフィルターを提供することにある。
【０００７】
【課題を解決するための手段】
本発明の光触媒活性を有するフィルターは、繊維を立体的に集合して、繊維の間に空気または水等の液体が通過できる濾過空隙を設けている。フィルターは繊維として、抗菌活性金属化合物を含有するアクリロニトリル系繊維を、ｐＨｌ〜６の範囲内で熱処理をしてなることで光触媒活性を有する状態としてなる抗菌性アクリロニトリル系繊維を使用する。
【０００８】
抗菌性アクリロニトリル系繊維は、抗菌活性金属化合物を、好ましくは銀系化合物とし、さらに、アクリロニトリル系繊維としてアニオン性官能基を有するものとする。
【０００９】
さらに、抗菌性アクリロニトリル系繊維は、アクリロニトリル系繊維を、たとえば、１００〜１６０℃の湿熱又は乾熱で熱処理してなるもので、この抗菌性アクリロニトリル系繊維の含有量は、好ましくは１０重量％以上としている。
【００１０】
フィルターは、抗菌性アクリロニトリル系繊維にバインダー繊維を添加し、このバインダー繊維として、未延伸ポリエステル繊維を使用し、さらに、バインダー繊維の含有率を２０〜９０重量％とする。このフィルターは、バインダー繊維でもって、繊維の交点を連結できる。
【００１１】
【発明の実施の形態】
以下、本発明の実施例を説明する。ただし、以下に示す実施例は、本発明の技術思想を具体化するためのフィルターを例示するものであって、本発明はフィルターを下記のものに特定しない。
【００１２】
フィルターは、繊維を湿式あるいは乾式で立体的に集合して繊維の交点を結合した不織布である。繊維の交点を結合した不織布は、強靭で繊維が分離し難い特長がある。ただ、本発明のフィルターは、必ずしも繊維の交点を結合する必要はない。それは、フィルターが、強度の要求されない状態で使用できる用途もあるからである。
【００１３】
繊維の交点を結合する不織布は、未硬化で液状のバインダーを繊維に塗布してこれを硬化させる方法と、主体繊維とバインダー繊維を混合して両繊維を立体的に集合して不織布とした後、バインダー繊維を溶融する方法とがある。
【００１４】
液状のバインダーで繊維の交点を結合する方法は、不織布に液状のバインダーを噴霧して塗布し、あるいは、不織布を液状のバインダーに浸漬した後、余分のバインダーを絞りとってバインダーを硬化させる。バインダー繊維を使用する方法は、バインダー繊維を熱風で溶融し、あるいは、不織布を熱圧してバインダー繊維を溶融して主体繊維の交点を結合する。
【００１５】
不織布は、乾式、湿式等の各種製法で製造される。バインダー繊維を混合して製造される不織布は、主体繊維とバインダー繊維とを混合し、両繊維を立体的に集合して製造される。この不織布は、バインダー繊維の添加量を、０〜９０重量％、好ましくは１０〜８０重量％、さらに好ましくは１５〜８０重量％とする。不織布は、バインダー繊維を添加しないで製造することもできる。ただ、バインダー繊維を添加して製作した不織布を加熱してバインダー繊維で溶着したフィルターは、強度を向上できる。バインダー繊維が主体繊維の交点を溶着するからである。
【００１６】
不織布は、光触媒活性を有する抗菌性アクリロニトリル系繊維を含んでいる。抗菌性アクリロニトリル系繊維の混合量は、たとえば、１０〜１００重量％とするが、一般的には１０〜９０重量％、好ましくは２０〜７０重量％、さらに好ましくは３０〜６０重量％、最適には４０〜６０重量％とする。
【００１７】
不織布に含まれる抗菌性アクリロニトリル系繊維は、混合量が少なすぎると抗菌性能が低下する。ただ、抗菌性アクリロニトリル系繊維の添加量を多くすると、原料コストが高くなる。また、バインダー繊維で繊維の交点を結合するフィルターは、抗菌性アクリロニトリル系繊維の添加量を多くすると、バインダー繊維の添加量が少なくなって強度が低下する。不織布に含まれる抗菌性アクリロニトリル系繊維の混合量は、用途に要求される抗菌性能とコストと強度とを考慮して、用途に最適な前述の範囲とする。
【００１８】
不織布は、抗菌性アクリロニトリル系繊維に加えて、主体繊維またはバインダー繊維として、ポリエステル繊維、ポリオレフィン繊維、ナイロン繊維、アラミド繊維、ポリフェニレンサルファイド繊維等の合成繊維を、単独であるいは複数を混合して添加することもできる。ポリエステル繊維、ポリオレフィン繊維、ナイロン繊維、アラミド繊維、ポリフェニレンサルファイド繊維等の熱可塑性繊維は、バインダー繊維として使用することができる。これ等のバインダー繊維を含む不織布は、熱圧加工して繊維を交点で結合して強靭にできる。
【００１９】
フィルターは、抗菌性アクリロニトリル系繊維に、ポリエステル繊維を添加したものが、機械的強度、耐薬品性、熱加工適性、コスト等の総合的な見地から最適である。抗菌性アクリロニトリル系繊維に添加するポリエステル繊維は、低融点ポリエステル繊維あるいは未延伸ポリエステル繊維をバインダー繊維として使用できる。
【００２０】
不織布を構成する繊維は、長さをたとえば、１〜２５ｍｍ、好ましくは、３〜１５ｍｍとするものが適している。
【００２１】
不織布は、好ましくは、湿式法で製造される。それは湿式法が、全体的に均一な不織布を製造できるからである。ただし、乾式その他の方法で製造した不織布もフィルターとして使用できるのはいうまでもない。
【００２２】
フィルターは、不織布を構成する繊維の間に多くの濾過空隙を有する。濾過空隙は、空気や水を透過させて、これを清澄に濾過する。したがって、濾過空隙の大きさは、フィルターの用途に最適に設定される。濾過空隙の小さいフィルターは、より小さい異物を除去できるが、空気や水の通過抵抗が大きくなる。したがって、濾過空隙は除去する異物の大きさと、通過抵抗とを考慮して最適値に設定される。
【００２３】
フィルターは、太さをたとえば０．１〜２０デニール、好ましくは０．３〜６デニールとする繊維を、６０重量％以上含む不織布で構成する。
【００２４】
フィルターは、面積当たりの重量を同じとして、太い繊維を使用すると、面積当りの繊維本数が減少して、濾過空隙が大きくなる。反対に細い繊維を使用すると濾過空隙が小さくなる。
【００２５】
フィルターの均一性を得るためには、不織布を構成する繊維は、太さを０．１〜２０デニールとするものを６０重量％以上含む。不織布の繊維を、０．１デニールよりも細かくすると、濾過空隙が小さくなって通過抵抗が大きくなる。反対に不織布を構成する繊維が２０デニールよりも太くなると、フィルターとして異物を濾過して除去する性能が低下する。
【００２６】
繊維を立体的に集合している不織布を熱圧加工してフィルターとする方法は、熱圧加工の条件を調整して、目的とする濾過空隙とする。熱可塑性繊維をバインダー繊維として添加している不織布は、熱加工して、繊維の交点を結合してシート状に結合される。不織布は、熱圧加工するときの圧力と温度と時間を変更して、用途に最適な濾過空隙のフィルターとする。フィルターは、不織布を熱圧加工する圧力と温度を高くして、押圧時間を長くすると、繊維が密に集合されて、濾過空隙が小さくなって通過抵抗が大きくなり強度は向上する。反対に、熱圧加工する圧力と温度を低くして押圧時間を短くすると、繊維の集合が粗になって、濾過空隙が大きく通過抵抗が小さくなって強度が低下する。
【００２７】
フィルターに使用される光触媒活性を有する抗菌性アクリロニトリル系繊維は、アクリロニトリル系重合体から形成された繊維であって、抗菌活性金属化合物を含有するものである限り特に制約はない。アクリロニトリル系重合体は、好ましくは６０重量％以上、更に好ましくは８０％重量以上のアクリロニトリルと公知のモノマーとの共重合体を用いることができる。
【００２８】
共重合に用いられるコモノマーとしては、他の重合性不飽和ビニル化合物など、アクリロニトリルと共重合するものであれば特に制限はなく、例えば、酢酸ビニル等のビニルエステル類、塩化ビニル、臭化ビニル、塩化ビニリデン等のハロゲン化ビニル又はビニリデン類、アクリル酸メチル、メタアクリル酸メチル等の（メタ）アクリル酸低級アルキルエステル類（以下、（メタ）アクリルの記載はアクリルとメタアクリルの両方を表現するものとする）、アクリルアミド、スチレン、メタアリルスルホン酸ソーダ、２−アクリルアミドー２−メチルプロパンスルホン酸、パラスチレンスルホン酸ソーダ、ビニルスルホン酸ソーダ等のスルホン酸基含有単量体、（メタ）アクリル酸、マレイン酸等のカルポン酸基含有単量体等を使用することができるが、抗菌活性金属化合物を効率的に含有させるため、スルホン酸基あるいはカルポン酸基含有単量体等のアニオン性官能基含有単量体を０．１〜２０重量％含有することが望ましい。
【００２９】
抗菌活性金属化合物としては、抗菌活性を有する金属化合物である限り特に制約はないが、光触媒活性を有効に付与するために銀系化合物であることが好ましい。ここで、本発明において繊維に含有せしめるべき抗菌活性金属化合物の量は、特に限定はないが、より好ましくは、繊維に対して金属イオンとして１〜２００ｍ・ｍｏｌ／ｋｇ含有させるのが良い。即ち金属化合物の含有量は要求される抗菌性のレベルにより異なるのであり、係る範囲の下限に満たない場合は生活環境での見るべき光触媒活性やこれに伴う充分な抗菌性能が得られにくく、上限を越える場合は、繊維が乾燥等の熱処理工程で著しく着色する問題が生じ易い。さらに係る範囲内で生活用途或いは工業用途への充分な光触媒活性に伴う抗菌性能が恒久的に得られることから、上述した範囲を越えてまで含有せしめることは、不必要にコストが高くなり工業的に有利でない。
【００３０】
かかる抗菌活性金属化合物をアクリロニトリル系繊維に含有せしめる方法としては特に制約はない。例えば、特開平３−１９９４１８号公報に開示されている方法、すなわちアクリロニトリル系繊維を製造するに際し、乾燥、熱緩和工程前のゲル構造繊維を抗菌活性金属塩水溶液で連続的に処理し、繊維に抗菌活性金属化合物を含有させる方法。特開昭５２−９２０００号公報や特開平７−２４３１６９号公報に開示されている方法、すなわち通常の方法によりアクリロニトリル系繊維を製造した後、後加工により抗菌活性金属化合物を含有させる方法をあげることができる。
【００３１】
抗菌性アクリロニトリル系繊維は、かくして得られた抗菌活性金属化合物を含有するアクリロニトリル系繊維に、ｐＨｌ〜６好ましくはｐＨ２〜４の範囲内で熱処理を施すことが必要である。かかる熱処理の方法としては特に限定されるものではないが、１００〜１６０℃の湿熱又は乾熱で処理する方法が好ましく、例えば、抗菌活性金属化合物を含有するアクリロニトリル系繊維をｐＨｌ〜６の酸性水溶液に浸漬し水切りした繊維を、オートクレープ中でスチームにより湿熱処理する方法、あるいは水切りした繊維をそのまま熱風乾燥機にて乾熱処理する方法などが挙げられる。なお処理時間は処理温度により設定される。
【００３２】
ここで熱処理時のｐＨが１未満の場合には、繊維物性が著しく阻害されるため、又ｐＨが６を超える場合には、光触媒活性が付与されないため本発明が達成されない。また、熱処理温度が１００℃未満の場合は、処理時間が長くなり工業的に有利な方法ではなく、又１６０℃を超えるとアクリロニトリル系繊維の物性を阻害するため好ましくない。
【００３３】
フィルターの繊維に使用する抗菌性アクリロニトリル系繊維は、具体的には以下の方法で製造される。ただ、以下の方法は、抗菌性アクリロニトリル系繊維の製造方法を例示するものであって、抗菌性アクリロニトリル系繊維を以下の方法で製造したものに特定しない。なお、以下の製造方法において、部及び百分率は特に断りのない限り重量基準で示す。さらに、以下の製造方法において記述する金属イオン含有量および抗菌性能は下記の方法で測定したものである。
（１）金属イオン含有量
０．１ｇｒの繊維を、９５％の濃硫酸と６２％の濃硝酸溶液で湿式分解した溶液を日本ジャーレルアッシュ（株）製原子吸光分析装置ＡＡ８５５型を用いて原子吸光度を測定して求めた。
【００３４】
（２）抗菌性
本発明のフィルターは、繊維に抗菌性アクリロニトリル系繊維を使用することを特徴とする。抗菌性アクリロニトリル系繊維の抗菌性能は、フィルターの抗菌性能を決定する。したがって、最初に繊維の抗菌性能を測定する。抗菌性能は、黄色ブドウ球菌の菌数が１．５〜３．０×１０６個／ｍｌとなるように菌懸濁液を調整し、試験菌液とした。三角フラスコに、繊維０．２ｇ、試験菌液２０ｍｌを加え、３０℃で３０分振盪した後、生菌数を測定し、残存生菌率（ＬｏｇＳ（％））を求めた。ここで、残存生菌率とは加えた試験菌液の菌数をＡ、３０分振盪後の菌数をＢとして次式で算出する。
残存生菌率（ＬｏｇＳ（％））＝Ｌｏｇ［（Ｂ／Ａ）×１００］
残存生菌率が２の場合は、Ｂ＝Ａとなって全く抗菌性がないことを示し、残存生菌率が−２はＢ／Ａが１／１００００となって強い抗菌性（９９．９９％の菌が死滅）があることを示している。
【００３５】
なお、抗菌性アクリロニトリル系繊維の光触媒活性を調べるため、上述の３０℃での振盪は、光照射下（タングステンランプ１００Ｖ、１００Ｗ）及び暗室下で行い、暗室下の残一存生菌率から光照射下の残存生菌率を減じた値を残存生菌率差とした。該残存生菌率差の値は、光触媒活性能を表すパラメーターであり、この値が大きいほど光触媒活性能力が高いといえる。
【００３６】
抗菌活性金属を含有するアクリロニトリル系繊維の製造例１
常法に従って重合して得られたアクリロニトリル９１．１％、アクリル酸メチルエステル８．６％、メタアリルスルホン酸ソーダ０．３％からなるアクリロニトリル系重合体を、濃度４５％のロダンソーダ水溶液に溶解し、重合体濃度が１２％である紡糸原液を作成した。該原液を１０％、−３℃のロダンソーダ水溶液中に公知である口金を用いて押し出し、水洗、延伸、熱処理を行い、アクリロニトリル系繊維（繊維Ａ）を作成した。次いで、抗菌活性金属である銀を該繊維に導入するため、２０ｍ・ｍｏｌ／１に調整した硝酸銀水溶液１０００ｍｌを１％の硝酸水溶液でｐＨ３に調整した溶液中に繊維Ａを１００ｇ投入して、９８℃で１０分間処理を行い、水洗、乾燥した後、１０ｍ・ｍｏｌ／１に調整したシュウ酸ナトリウム水溶液１０００ｍｌに投入して、９８℃で１０分間処理を行い、水洗、乾爆を行い、抗菌活性金属を含有するアクリロニトリル系繊維（繊維Ｂ）を作成した。
【００３７】
抗菌活性金属を含有するアクリロニトリル系繊維の製造例２
ＡＮ９５％、酢酸ビニル５％からなるアクリロニトリル系重合体を用い、硝酸銀水溶液での処理時間を３０分とした以外は、抗菌活性金属を含有するアクリロニトリル系繊維の製造例１と同様にして、抗菌活性金属を含有するアクリロニトリル系繊維（繊維Ｃ）を作成した。
【００３８】
上述の如くして得られた抗菌活性金属を含有するアクリロニトリル系繊維（繊維Ｂ、Ｃ）を、硝酸でｐＨを調整した水溶液に浸漬した後、水切りして、オートクレープ（熱処理温度が１００℃を超える場合）もしくは熱風乾燥機（熱処理温度が１００℃以下の場合）に入れ、表１に示したｐＨ、温度で熱処理し、抗菌性アクリロニトリル系繊維Ｎｏ１〜５、比較繊維３の繊維の６種類の繊維を作成した。比較繊維１、２は、夫々抗菌活性金属を含有するアクリロニトリル系繊維の製造例１のアクリロニトリル系繊維（繊維Ａ、Ｂ）であって熱処理されないアクリロニトリル系繊維である。
【００３９】
【表１】
0004489235.tif 000002
【００４０】
かくして得られた抗菌性アクリロニトリル系繊維例Ｎｏ１〜５及び比較繊維１〜３の繊維について、金属含有量並びに光照射下及び暗室下で残存生菌率で表される抗菌性能及び残存生菌率差で表される光触媒活性能を測定、算出した結果を表２に示す。
【００４１】
【表２】
0004489235.tif 000003
【００４２】
表２から、抗菌性アクリロニトリル系繊維Ｎｏ１〜５は、残存生菌率差の値が１．２以上と光照射下での残存生菌率が暗室下での残存生菌率に較べ優れており、光触媒活性の有ること、すなわち光を当てることにより抗菌性能が向上すること、また光照射時の残存生菌率も−２以下であり、優れた抗菌性能を有していることがわかる。特に抗菌性アクリロニトリル系繊維１及び２は残存生菌率差が１．８以上と極めて優れた光触媒活性能を持ち、残存生菌率も−２．４以下と極めて優れた抗菌性能を有している。
【００４３】
これに対し、抗菌活性金属を含まない比較繊維１は、全く抗菌性能、光触媒活性能を示さず、抗菌活性金属を含んだ比較繊維２及びｐＨ７で熱処理した比較繊維３は、ある程度の抗菌性能は有するものの、光触媒活性能は認められなかった。
【００４４】
【実施例】
［実施例１］
抗菌性アクリロニトリル系繊維を使用したフィルターは、以下の方法で製造する。
（１）不織布の製造工程
湿式で不織布を製造する。不織布を構成する繊維として、５０重量％の抗菌性アクリロニトリル系繊維と、５０重量％のポリエステル繊維を用いる。抗菌性アクリロニトリル系繊維は、表１のＮｏ１に示す繊維であって平均長さは５ｍｍとするものである。ポリエステル繊維は、１０重量％の主体繊維と、４０重量％のバインダー繊維を混合する。バインダー繊維には、ポリエステル未延伸繊維を使用する。さらに、主体繊維は、１．５デニールと３デニールの繊維を同じ重量に混合したものである。バインダー繊維の太さは１デニールである。ポリエステル繊維の加重平均密度は１．３９ｇ／ｃｍ３、抗菌性アクリロニトリル系繊維の加重平均密度は１．１５ｇ／ｃｍ３である。
【００４５】
湿式法による不織布の製造においては、製紙機械としてすでに湿式の不織布製造装置に使用されている長網抄紙機、傾斜金網等を利用する。繊維の分散が良いこと、配向性の調整が容易であること等の点からすると、傾斜金網を使用する装置が最適である。以上の装置と繊維を使用して、単位面積に対する重量を７６．１ｇ／ｍ２とする不織布を製造する。
【００４６】
（２）  不織布繊維の交点を結合する工程
抄紙機で製造した不織布に、バインダーを塗布して繊維の交点を結合する。バインダーには、未硬化で液状のもの、たとえばウレタン系の接着剤を使用する。バインダーは、スプレーノズルから霧状に噴霧して、不織布に塗布する。バインダーは不織布の両面から塗布する。不織布は、液状のバインダーに浸漬し、ローラーで余分なバインダーを絞りとって乾燥することもできる。
【００４７】
この実施例で製造したフィルターは、表３に示すように、極めて優れた抗菌性能を実現した。表３は、前述の表２と同じ条件で測定した。
【００４８】
【表３】
0004489235.tif 000004
【００４９】
［実施例２］
不織布を構成する繊維を、１０重量％の抗菌性アクリロニトリル系繊維と、９０重量％のポリエステル繊維を用い、ポリエステル繊維には、５０重量％の主体繊維と、４０重量％のバインダー繊維を使用する以外、実施例１と同様にして、フィルターを製造した。抗菌性アクリロニトリル系繊維は、表１のＮｏ２に示す繊維であり、ポリエステル繊維は、実施例１に使用した繊維と同じものを使用した。この実施例で製造したフィルターは表３に示すように優れた抗菌性能を実現した。
【００５０】
［実施例３］
不織布を構成する繊維を、６０重量％の抗菌性アクリロニトリル系繊維と、４０重量％のポリエステル繊維を用い、全てのポリエステル繊維をバインダー繊維とする以外、実施例１と同様にして、表１に示す物性のフィルターを製造した。抗菌性アクリロニトリル系繊維は、表１のＮｏ３に示す繊維であり、ポリエステル繊維には実施例１に使用した繊維と同じものを使用した。この実施例で試作したフィルターは、表３に示すように、実施例１のフィルターを卓越する極めて優れた抗菌性能を実現した。
【００５１】
［実施例４］
不織布を構成する繊維を、８０重量％の抗菌性アクリロニトリル系繊維と、２０重量％のポリエステル繊維を用い、全てのポリエステル繊維をバインダー繊維とする以外、実施例１と同様にして、表１に示す物性のフィルターを製造した。抗菌性アクリロニトリル系繊維は、表１のＮｏ４に示す繊維であり、ポリエステル繊維には実施例１に使用した繊維と同じものを使用した。この実施例で試作したフィルターも、表３に示すように、実施例１のフィルターを卓越する極めて優れた抗菌性能を実現した。
【００５２】
［実施例５］
不織布を構成する繊維を、７０重量％の抗菌性アクリロニトリル系繊維と、３０重量％のポリエステル繊維を用い、全てのポリエステル繊維をバインダー繊維とする以外、実施例１と同様にして、表１に示す物性のフィルターを製造した。抗菌性アクリロニトリル系繊維は、表１のＮｏ５に示す繊維であり、ポリエステル繊維には実施例１に使用した繊維と同じものを使用した。この実施例で試作したフィルターも、表３に示すように、実施例１のフィルターを卓越する極めて優れた抗菌性能を実現した。
【００５３】
［比較例１］
実施例１の抗菌性アクリロニトリル系繊維に代わって、比較繊維１を使用する以外、実施例１と同様にして、フィルターを製造した。このフィルターは、表３に示すように、本発明のフィルターに比較して抗菌性能が著しく低下した。
【００５４】
［比較例２］
実施例１の抗菌性アクリロニトリル系繊維に代わって、比較繊維２を使用する以外、実施例１と同様にして、フィルターを製造した。このフィルターは、表３に示すように、抗菌性を示さなかった。
【００５５】
［比較例３］
実施例１の抗菌性アクリロニトリル系繊維に代わって、比較繊維３を使用する以外、実施例１と同様にして、フィルターを製造した。このフィルターは、表３に示すように、ほとんど抗菌性を示さなかった。
【００５６】
【発明の効果】
本発明のフィルターは、光照射により抗菌性を高めることのできる光触媒活性を有し、光が照射される用途に使用されて、極めて優れた抗菌性能を実現する特長がある。それは、本発明のフィルターが、光触媒活性のある抗菌性アクリロニトリル系繊維を繊維として使用し、さらに、この抗菌性アクリロニトリル系繊維には、抗菌活性金属化合物を含有するアクリロニトリル系繊維を、ｐＨｌ〜６の範囲内で熱処理を施すことにより、抗菌活性金属化合物の量を増やすことなく、光照射により抗菌性を高めることの出来る繊維を使用しているからである。